【手続補正書】
【提出日】平成28年11月9日(2016.11.9)
【手続補正１】
【補正対象書類名】特許請求の範囲
【補正対象項目名】全文
【補正方法】変更
【補正の内容】
【特許請求の範囲】
【請求項１】
エチレン酢酸ビニルコポリマー、ペルオキシド硬化性ポリアクリレートエラストマーおよびポリアミドのブレンド組成物であって、前記ブレンド組成物は、
（Ａ）１種または複数種の、少なくとも４０重量％の共重合された酢酸ビニルモノマー単位を有するエチレン酢酸ビニルコポリマーを含む、約１０重量％〜約９８重量％のエチレン酢酸ビニルコポリマー成分、
（Ｂ）約１重量％〜約５０重量％の１種または複数種のペルオキシド硬化性ポリアクリレートエラストマー成分であって、前記ペルオキシド硬化性ポリアクリレートエラストマー成分は、アルキルアクリレートと、少なくとも０．０３モル％のアミン反応性または酸反応性モノマーとの共重合単位を含み、前記アミン反応性または酸反応性モノマーは、不飽和カルボン酸、不飽和カルボン酸の無水物および不飽和エポキシドからなる群から選択される、１種または複数種のペルオキシド硬化性ポリアクリレートエラストマー成分、ならびに
（Ｃ）少なくとも１６０℃の溶融ピーク温度を有する１種または複数種のポリアミドを含む、約１重量％〜約６０重量％のポリアミド成分
から本質的になり、
前記ブレンド組成物は、５〜２００のＡＳＴＭ  Ｄ１６４６によって決定されるＭｏｏｎｅｙ粘度（ＭＬ  １＋４、１００℃）を有し、および
前記エチレン酢酸ビニルコポリマー、ポリアクリレートエラストマーおよびポリアミド成分の各重量％が、前記ブレンド組成物中の前記エチレン酢酸ビニルコポリマー、ポリアクリレートエラストマーおよびポリアミドの総合重量に基づく
ことを特徴とするブレンド組成物。
【請求項２】
（Ａ）エチレン酢酸ビニルコポリマー、ペルオキシド硬化性ポリアクリレートエラストマーおよびポリアミドのブレンド組成物であって、前記ブレンド組成物は、
（ｉ）１種または複数種のエチレン酢酸ビニルコポリマーを含む、約１０重量％〜約９８重量％のエチレン酢酸ビニルコポリマー成分であって、エチレン酢酸ビニルコポリマーのそれぞれは、少なくとも４０重量％の共重合酢酸ビニルモノマー単位を含む、エチレン酢酸ビニルコポリマー成分、
（ｉｉ）約１重量％〜約５０重量％の１種または複数種のペルオキシド硬化性ポリアクリレートエラストマー成分であって、ペルオキシド硬化性ポリアクリレートエラストマー成分は、アルキルアクリレートと、少なくとも０．０３モル％のアミン反応性または酸反応性モノマーとの共重合単位を含む、前記アミン反応性または酸反応性モノマーは、不飽和カルボン酸、不飽和カルボン酸の無水物および不飽和エポキシドからなる群から選択される、ペルオキシド硬化性ポリアクリレートエラストマー成分、ならびに
（ｉｉｉ）少なくとも１６０℃の溶融ピーク温度を有する１種または複数種のポリアミドを含む、約１重量％〜約６０重量％のポリアミド成分
を含み、
前記ブレンド組成物（Ａ）は、５〜２００のＡＳＴＭ  Ｄ１６４６によって決定されるＭｏｏｎｅｙ粘度（ＭＬ  １＋４、１００℃）を有し、および、
前記エチレン酢酸ビニルコポリマー、ポリアクリレートエラストマーおよびポリアミド成分の各重量％が、前記ブレンド組成物中の成分の総合重量に基づく、
ブレンド組成物と、
（Ｂ）硬化剤と
を含む硬化性組成物。
【請求項３】
前記硬化剤がペルオキシド硬化剤である、請求項２に記載の組成物。
【請求項４】
請求項２に記載の組成物の製造方法であって、
（Ａ）（ｉ）、（ｉｉ）および（ｉｉｉ）を提供する工程と、
（Ｂ）前記１種または複数種のポリアミドの溶融ピーク温度より高い温度で、（ｉ）、（ｉｉ）および（ｉｉｉ）を混合して、前記１種または複数種のポリアミドを、１種または複数種のエチレン酢酸ビニルコポリマーおよびポリアクリレートエラストマーのブレンド中に分散して、エチレン酢酸ビニルコポリマー、ポリアクリレートエラストマーおよびポリアミドの全重量に基づき、１種またはそれ以上のエチレン酢酸ビニルコポリマーが前記ブレンドの１０重量％〜９８重量％を構成し、前記１種またはそれ以上のペルオキシド硬化性ポリアシレートエラストマーが前記ブレンドの１重量％〜５０重量％を構成し、かつ前記１種またはそれ以上のポリアミドが前記ブレンドの１重量％〜６０重量％を構成する混合物を製造する工程と、
（Ｃ）前記１種または複数種のポリアミドの結晶化ピーク温度未満の温度まで前記混合物を冷却して、それによって、ＡＳＴＭ  Ｄ１６４６によって決定される、５〜２００のＭｏｏｎｅｙ粘度（ＭＬ  １＋４、１００℃）を有するブレンド組成物を形成する工程と、
（Ｄ）前記１種または複数種のポリアミドの溶融ピーク温度未満の温度で前記ブレンド組成物中にペルオキシド硬化剤を混合して、前記硬化性組成物を製造する工程と
を含む製造方法。
【請求項５】
請求項３に記載の組成物の調製方法であって、
（Ａ）（ｉ）アルキルアクリレートと、少なくとも０．０３モル％のアミン反応性または酸反応性モノマーとの共重合単位を含む、１種または複数種のペルオキシド硬化性ポリアクリレートエラストマーであって、前記アミン反応性または酸反応性モノマーは不飽和カルボン酸、不飽和カルボン酸の無水物および不飽和エポキシドからなる群から選択される、１種または複数種のペルオキシド硬化性ポリアクリレートエラストマー、ならびに（ｉｉ）少なくとも１６０℃の溶融ピーク温度を有する１種または複数種のポリアミドを提供する工程と、
（Ｂ）前記１種または複数種のポリアミドの溶融ピーク温度より高い温度で、前記１種または複数種の硬化性ポリアクリレートエラストマー、および１種または複数種のポリアミドを混合して、前記１種または複数種のポリアミドを、前記１種または複数種のポリアクリレートエラストマー中に分散して、混合物を提供するス工程と、
（Ｃ）前記１種または複数種のポリアミドのピーク結晶化温度未満の温度まで、（Ｂ）の前記混合物を冷却して、ＡＳＴＭ  Ｄ１６４６によって決定される、２００未満のＭｏｏｎｅｙ粘度（ＭＬ  １＋４、１００℃）を有する中間体ブレンド組成物を製造する工程と、
（Ｄ）少なくとも４０重量％の酢酸ビニルモノマーを含む１種または複数種のエチレン酢酸ビニルコポリマーを提供する工程と、
（Ｅ）工程（Ｃ）の前記中間体ブレンド組成物と、工程（Ｄ）の前記１種または複数種のエチレン酢酸ビニルコポリマーとを混合して、それぞれ、前記ブレンド組成物中の前記エチレン酢酸ビニルコポリマー、ポリアクリレートエラストマーおよびポリアミドの総合重量に基づき、１０重量％〜９８重量％のエチレン酢酸ビニルコポリマー、１重量％〜５０重量％の硬化性ポリアシレートエラストマー、および１重量％〜６０重量％のポリアミドを含むブレンド組成物を提供する工程と、
（Ｆ）前記１種または複数種のポリアミドの溶融ピーク温度未満の温度で前記ブレンド組成物中にペルオキシド硬化剤を混合する工程と
を含む調製方法。
【請求項６】
請求項４に記載の工程を含み、かつ前記組成物を硬化して、物品を製造するステップをさらに含む、耐熱性物品の製造方法。
【請求項７】
請求項６に記載の方法によって形成される物品。
【手続補正２】
【補正対象書類名】明細書
【補正対象項目名】００８８
【補正方法】変更
【補正の内容】
【００８８】
自動車チューブ用途には、車軸ベントチューブ、ＰＣＶチューブおよび他のエミッションコントロール部品が含まれる。加硫物は、広い温度範囲での高いダンピングが高い圧縮およびせん断歪みの下で必要であるクランクシャフトトーショナルダンパーの製造にも有用である。加硫物は、グロメットなどのノイズ管理部品を調製するために使用することもできる。
以下に、本発明の好ましい態様を示す。
［１］  エチレン酢酸ビニルコポリマー、ペルオキシド硬化性ポリアクリレートエラストマーおよびポリアミドのブレンド組成物であって、前記ブレンド組成物は、
（Ａ）１種または複数種の、少なくとも４０重量％の共重合された酢酸ビニルモノマー単位を有するエチレン酢酸ビニルコポリマーを含む、約１０重量％〜約９８重量％のエチレン酢酸ビニルコポリマー成分、
（Ｂ）約１重量％〜約５０重量％の１種または複数種のペルオキシド硬化性ポリアクリレートエラストマー成分であって、前記ペルオキシド硬化性ポリアクリレートエラストマー成分は、アルキルアクリレートと、少なくとも０．０３モル％のアミン反応性または酸反応性モノマーとの共重合単位を含み、前記アミン反応性または酸反応性モノマーは、不飽和カルボン酸、不飽和カルボン酸の無水物および不飽和エポキシドからなる群から選択される、１種または複数種のペルオキシド硬化性ポリアクリレートエラストマー成分、ならびに
（Ｃ）少なくとも１６０℃の溶融ピーク温度を有する１種または複数種のポリアミドを含む、約１重量％〜約６０重量％のポリアミド成分
から本質的になり、
前記ブレンド組成物は、５〜２００のＡＳＴＭ  Ｄ１６４６によって決定されるＭｏｏｎｅｙ粘度（ＭＬ  １＋４、１００℃）を有し、および
前記エチレン酢酸ビニルコポリマー、ポリアクリレートエラストマーおよびポリアミド成分の各重量％が、前記ブレンド組成物中の前記エチレン酢酸ビニルコポリマー、ポリアクリレートエラストマーおよびポリアミドの総合重量に基づく
ことを特徴とするブレンド組成物。
［２］  （Ａ）エチレン酢酸ビニルコポリマー、ペルオキシド硬化性ポリアクリレートエラストマーおよびポリアミドのブレンド組成物であって、前記ブレンド組成物は、
（ｉ）１種または複数種のエチレン酢酸ビニルコポリマーを含む、約１０重量％〜約９８重量％のエチレン酢酸ビニルコポリマー成分であって、エチレン酢酸ビニルコポリマーのそれぞれは、少なくとも４０重量％の共重合酢酸ビニルモノマー単位を含む、エチレン酢酸ビニルコポリマー成分、
（ｉｉ）約１重量％〜約５０重量％の１種または複数種のペルオキシド硬化性ポリアクリレートエラストマー成分であって、ペルオキシド硬化性ポリアクリレートエラストマー成分は、アルキルアクリレートと、少なくとも０．０３モル％のアミン反応性または酸反応性モノマーとの共重合単位を含む、前記アミン反応性または酸反応性モノマーは、不飽和カルボン酸、不飽和カルボン酸の無水物および不飽和エポキシドからなる群から選択される、ペルオキシド硬化性ポリアクリレートエラストマー成分、ならびに
（ｉｉｉ）少なくとも１６０℃の溶融ピーク温度を有する１種または複数種のポリアミドを含む、約１重量％〜約６０重量％のポリアミド成分
を含み、
前記ブレンド組成物（Ａ）は、５〜２００のＡＳＴＭ  Ｄ１６４６によって決定されるＭｏｏｎｅｙ粘度（ＭＬ  １＋４、１００℃）を有し、および、
前記エチレン酢酸ビニルコポリマー、ポリアクリレートエラストマーおよびポリアミド成分の各重量％が、前記ブレンド組成物中の成分の総合重量に基づく、
ブレンド組成物と、
（Ｂ）硬化剤と
を含む硬化性組成物。
［３］  前記ポリアミドがナイロン６またはナイロン６／６である、［１］に記載の組成物。
［４］  前記ポリアミドが０．９ｄＬ／ｇより高い固有粘度を有する、［１］に記載の組成物。
［５］  前記ポリアミドが１０対１未満のアスペクト比を有する粒子の形態で存在する、［１］に記載の組成物。
［６］  前記硬化剤がペルオキシド硬化剤である、［２］に記載の組成物。
［７］  前記ポリアクリレートエラストマーが少なくとも５０モル％のエチレンを含む、［１］に記載の組成物。
［８］  約５０重量％〜約９０重量％の前記エチル酢酸ビニルコポリマー成分、５重量％〜２０重量％の前記ポリアクリレートエラストマー成分、および５重量％〜３０重量％の前記ポリアミド成分を含む、［２］に記載の硬化性組成物。
［９］  ０．５°アークおよび２４分にわたる１７７℃の試験条件で動作するＡＳＴＭ  Ｄ５２８９−０７ａに従って測定される際に、少なくとも２．５ｄＮ−ｍのトルクＭＨ−ＭＬの増加を示す、［２］に記載の硬化性組成物。
［１０］  ［２］に記載の組成物の製造方法であって、
（Ａ）（ｉ）、（ｉｉ）および（ｉｉｉ）を提供する工程と、
（Ｂ）前記１種または複数種のポリアミドの溶融ピーク温度より高い温度で、（ｉ）、（ｉｉ）および（ｉｉｉ）を混合して、前記１種または複数種のポリアミドを、１種または複数種のエチレン酢酸ビニルコポリマーおよびポリアクリレートエラストマーの前記ブレンド中に分散して、エチレン酢酸ビニルコポリマー、ポリアクリレートエラストマーおよびポリアミドの全重量に基づき、１種またはそれ以上のエチレン酢酸ビニルコポリマーが前記ブレンドの１０重量％〜９８重量％を構成し、前記１種またはそれ以上のペルオキシド硬化性ポリアシレートエラストマーが前記ブレンドの１重量％〜５０重量％を構成し、かつ前記１種またはそれ以上のポリアミドが前記ブレンドの１重量％〜６０重量％を構成する混合物を製造する工程と、
（Ｃ）前記１種または複数種のポリアミドの結晶化ピーク温度未満の温度まで前記混合物を冷却して、それによって、ＡＳＴＭ  Ｄ１６４６によって決定される、５〜２００のＭｏｏｎｅｙ粘度（ＭＬ  １＋４、１００℃）を有するブレンド組成物を形成する工程と、
（Ｄ）前記１種または複数種のポリアミドの溶融ピーク温度未満の温度で前記ブレンド組成物中にペルオキシド硬化剤を混合して、前記硬化性組成物を製造する工程と
を含む製造方法。
［１１］  ［６］に記載の組成物の調製方法であって、
（Ａ）（ｉ）アルキルアクリレートと、少なくとも０．０３モル％のアミン反応性または酸反応性モノマーとの共重合単位を含む、１種または複数種のペルオキシド硬化性ポリアクリレートエラストマーであって、前記アミン反応性または酸反応性モノマーは不飽和カルボン酸、不飽和カルボン酸の無水物および不飽和エポキシドからなる群から選択される、１種または複数種のペルオキシド硬化性ポリアクリレートエラストマー、ならびに（ｉｉ）少なくとも１６０℃の溶融ピーク温度を有する１種または複数種のポリアミドを提供する工程と、
（Ｂ）前記１種または複数種のポリアミドの溶融ピーク温度より高い温度で、前記１種または複数種の硬化性ポリアクリレートエラストマー、および１種または複数種のポリアミドを混合して、前記１種または複数種のポリアミドを、前記１種または複数種のポリアクリレートエラストマー中に分散して、混合物を提供するス工程と、
（Ｃ）前記１種または複数種のポリアミドのピーク結晶化温度未満の温度まで、（Ｂ）の前記混合物を冷却して、ＡＳＴＭ  Ｄ１６４６によって決定される、２００未満のＭｏｏｎｅｙ粘度（ＭＬ  １＋４、１００℃）を有する中間体ブレンド組成物を製造する工程と、
（Ｄ）少なくとも４０重量％の酢酸ビニルモノマーを含む１種または複数種のエチレン酢酸ビニルコポリマーを提供する工程と、
（Ｅ）工程（Ｃ）の前記中間体ブレンド組成物と、工程（Ｄ）の前記１種または複数種のエチレン酢酸ビニルコポリマーとを混合して、それぞれ、前記ブレンド組成物中の前記エチレン酢酸ビニルコポリマー、ポリアクリレートエラストマーおよびポリアミドの総合重量に基づき、１０重量％〜９８重量％のエチレン酢酸ビニルコポリマー、１重量％〜５０重量％の硬化性ポリアシレートエラストマー、および１重量％〜６０重量％のポリアミドを含むブレンド組成物を提供する工程と、
（Ｆ）前記１種または複数種のポリアミドの溶融ピーク温度未満の温度で前記ブレンド組成物中にペルオキシド硬化剤を混合する工程と
を含む調製方法。
［１２］  前記ブレンド組成物が、５０重量％〜９０重量％の前記エチル酢酸ビニルコポリマー成分、５重量％〜２０重量％の前記ポリアクリレートエラストマー成分、および５重量％〜３０重量％の前記ポリアミド成分を含む、［１０］に記載の方法。
［１３］  前記ポリアミドがナイロン６またはナイロン６／６である、［１０］に記載の方法。
［１４］  前記ポリアミドが、２００℃より高く、かつ２７０℃未満の溶融ピーク温度を有する、［１０］に記載の方法。
［１５］  ０．５〜５ｐｈｒの量で１種または複数種の酸化防止剤を添加するステップをさらに含む、［１０］に記載の方法。
［１６］  前記硬化性組成物が、０．５°アークおよび２４分にわたる１７７℃の試験条件で動作するＡＳＴＭ  Ｄ５２８９−０７ａに従って測定される場合、少なくとも２．５ｄＮ−ｍの硬化応答ＭＨ−ＭＬを有する、［１０］に記載の方法。
［１７］  前記ペルオキシド硬化剤が１６０℃未満の温度で添加される、請求項に記載の方法。
［１８］  ［１０］に記載の工程を含み、かつ前記組成物を硬化して、物品を製造するステップをさらに含む、耐熱性物品の製造方法。
［１９］  前記形成された物品が、ワイヤー外被、ケーブル外被、成形または押出成形チューブまたはホース、または成形ブーツ、ベルト、グロメット、シールおよびガスケットからなる群から選択される、［１８］に記載の方法。
［２０］  ［１８］に記載の方法によって形成される物品。